СПОСОБ ПОЛУЧЕНИЯ ТРЕХСЛОЙНОГО ПОЛИМЕРНОГО КОМПОЗИЦИОННОГО МАТЕРИАЛА (ТСПКМ)

1. Способ получения трехслойного полимерного композиционного материала, включающий следующие стадии:
- обеспечение по меньшей мере двух панелей среднего слоя, имеющих скос под углом примерно 45° с обеих сторон в продольном сечении;
- обеспечение сквозных отверстий диаметром от 1 до 10 мм в каждой из указанных панелей среднего слоя;
- укладку смолопроводящей сетки на герметичный стенд для формования;
- укладку жертвенной ткани на смолопроводящую сетку;
- укладку первого несущего слоя армирующего материала на жертвенную ткань;
- укладку соединяемых панелей среднего слоя на первый несущий слой армирующего материала;
- соединение уложенных панелей среднего слоя с помощью по меньшей мере одного слоя армирующего материала;
- укладку второго несущего слоя армирующего материала на соединенные панели среднего слоя;
- укладку жертвенной ткани на второй несущий слой армирующих материалов;
- укладку смолопроводящей сетки поверх жертвенной ткани;
- обеспечение смолопроводящих каналов;
- сборку вакуумного мешка;
- подачу в оснастку вакуума и полимерного связующего;
- выдержку для отверждения полимерного связующего с получением готового трехслойного полимерного композиционного материала.
2. Способ по п.1, отличающийся тем, что указанные панели среднего слоя представляют собой панели, содержащие множество элементов из вспененного полимерного материала, имеющих трапециевидное поперечное сечение, объединенных между собой с помощью полимерного связующего, причем каждый указанный элемент помещен в индивидуальный чехол из армирующего материала.
3. Способ по п.2, отличающийся тем, что элементы из вспененного полимерного материала с трапециевидным поперечным сечением объединены встык, поочередно, широким основанием вверх/вниз.
4. Способ по п.2, отличающийся тем, что указанный вспененный полимер выбран из группы, включающей пенополивинилхлорид, пенополиуретан, полиэтилентерефталат и пенополистирол.
5. Способ по п.1, отличающийся тем, что количество сквозных отверстий в каждой панели среднего слоя составляет от 2 до 10.
6. Способ по п.1, отличающийся тем, что диаметр сквозных отверстий в каждой панели среднего слоя составляет от 2 до 3 мм.
7. Способ по любому из пп.1-6, отличающийся тем, что указанный армирующий материал выбран из группы, включающей стеклоткань, стекломат, углеродную ткань, полиамидную ткань, полиимидную ткань и гибридные армирующие материалы.
8. Способ по любому из пп.1-6, отличающийся тем, что указанное полимерное связующее выбрано из группы, включающей полиэфирные, винилэфирные, эпоксидные и эпоксивинилэфирные смолы.